본 발명 의 다른 일 측면 에 의하 면 , 티타늄 잉곳 을 준비 하 는 단계 ; 상기 티타늄 잉곳 을 β 상 변태 온도 이상 β 상 변태 온도 + 100 ℃ 이하 의 가열 온도 로 0 . 3 t ~ 1 t 분 ( t : 잉곳 두께 , ㎜) 동안 가열 하 는 단계 ; 상기 가열 된 티타늄 잉곳 을 상기 β 상 변태 온도 이상 β 상 변태 온도 + 100 ℃ 이하 에서 압연 하 는 단계 ; 및 상기 압연 후 냉각 하 는 단계 ; 를 포함 하 는 티타늄 슬라브 의 제조 방법 이 제공 된다 .